(57)【要約】【課題】ガスケット、環状の圧力センサを備える燃焼圧検知機能付スパークプラグのセンサ出力の損失を低減し、かつ気密漏れを生じ得ない構成を提供する。【解決手段】燃焼圧検知機能付スパークプラグに用いるガスケットはヤング率が１００ｋＮ／ｍｍ２以上１７０ｋＮ／ｍｍ２以下、０．２％耐力が２５０Ｎ／ｍｍ２以下である。この性状をそなえるガスケットは０．８０〜１．２０質量％のＮｉ、０．５０〜１．１０質量％のＳｎ、０．０３〜０．０７質量％のＰ、９７．６３〜９８．６７質量％のＣｕとしてなる銅基合金から形成され得る。【選択図】図２
2006307835.tif 000002
【特許請求の範囲】
【請求項１】
軸線方向先端側で火花放電を行い、雄ねじの後端側に前記軸線に垂直な方向に突出する鍔部を備える主体金具を有してなるスパークプラグと、
前記鍔部の先端側に配置される環状平板のガスケットと、
感圧素子を備える環状の圧力センサと、
を備えて構成される燃焼圧検知機能付スパークプラグであって、
前記ガスケットのヤング率をＥ（ｋＮ／ｍｍ２）としたときに、
１００≦Ｅ≦１７０
を満足することを特徴とする燃焼圧検知機能付スパークプラグ。
【請求項２】
前記ガスケットは０．２％耐力が２５０（Ｎ／ｍｍ２）以下であることを特徴とする請求項１記載の燃焼圧検知機能付スパークプラグ。
【請求項３】
前記ガスケットは自身の表面粗さＲｙが３．２Ｓ以下であることを特徴とする請求項１または２記載のスパークプラグ。
【請求項４】
前記ガスケットは自身のビッカース硬度がＨｖ６０以上９０以下であることを特徴とする請求項１ないし３記載のスパークプラグ。
【請求項５】
前記ガスケットは、０．８０〜１．２０質量％のＮｉ、０．５０〜１．１０質量％のＳｎ、０．０３〜０．０７質量％のＰ、９７．６３〜９８．６７質量％のＣｕとしてなる銅基合金からなることを特徴とする請求項１ないし４記載の燃焼圧検知機能付スパークプラグ。
【発明の詳細な説明】
【技術分野】
【０００１】
本発明は、内燃機関の燃焼圧力の測定を行う環状の圧力センサがガスケットとともにスパークプラグによって締め付け固定される構成である燃焼圧検知機能付スパークプラグ関するものである。
【背景技術】
【０００２】
エンジン等の内燃機関の点火装置としてのスパークプラグに燃焼圧検知機能を付加した燃焼圧検知機能付スパークプラグは、たとえば特許文献１に記載の圧電素子を内装する圧力検出装置（圧力センサ）を備えたスパークプラグが提案されている。
この圧力検出装置は、スパークプラグの主体金具の雄ねじの後端側に形成された鍔部の座面に当接するように挿嵌され、内燃機関（シリンダーヘッド）へスパークプラグとともに取り付けられる。この取り付けに際しては内燃機関の駆動中にガス漏れを防ぐため、銅またはこれらを主体とする合金からなる環状平板のガスケットが主体金具の座面と圧力検出装置との間に配置される。そして、圧力検出装置内の圧電素子にはスパークプラグの取り付けのための締め付けトルクによって予荷重が掛けられている（特許文献２参照。）。
【０００３】
この圧力検出装置は次のように作動する。内燃機関の燃焼室内で燃料と空気の混合ガスが爆発すると燃焼室内の内圧が上昇する。すると、シリンダーヘッドに取り付けられたスパークプラグは僅かながら軸線方向に変位する。その変位によって圧電素子に掛けられた予荷重が変化し、この荷重の変化に伴い生じた電荷がセンサ出力として取り出される。
【特許文献１】実開昭６１−５７８３０号公報
【特許文献２】特開２００２−２４３５６９号公報
【発明の開示】
【発明が解決しようとする課題】
【０００４】
上記特許文献１においては従前の鉄製のＳ字、Ｕ字形状のガスケットでは所定の出力が得られないこと、また、締め付けトルクに対して出力が大幅に変動してしまうことを解決するために上記材質による環状平板のガスケットを用いることを開示している。また、特許文献２では銅合金のガスケットを使用することは示唆しているものの、ガスケットに求められる特性およびその特性を満足する手段までは言及されていない。
【０００５】
ところで、近年ではエンジンの高出力化の実現に伴い燃焼圧力が増大する傾向や、燃焼圧力によるエンジン制御を行うために高精度なセンサ出力が求められる背景がある。このようなエンジンに対して上記の従来材質によるガスケットでは期待したほどのシール性能、耐緩み性能等が得られないおそれがある。ガスケットが緩んだり気密漏れが生じたりすると燃焼圧力によって生じるスパークプラグの変位が僅少となるため、センサ出力が小さくなり正確な燃焼圧力や燃焼状態を検知することができない。そればかりではなく、エンジンにとっても気密漏れが生じてしまうと、出力や燃費の悪化に結びついてしまう。
【０００６】
そこで本発明者等が鋭意研究を行ったところ、上記性能を得るためにガスケットに求められる特性は、バネ定数が大きいこと、真実接触面積が大きいこと、ガスケットの変位量が小さいこと、応力緩和特性に優れる（応力緩和率が小さい）こと等が重要であることを見いだした。
【０００７】
本発明は上記に鑑みなされたものであって、センサ出力の損失が少なく、気密性が良好で、かつ緩みを抑制することができるガスケットを備えた燃焼圧検知機能付スパークプラグを提供することを目的とする。
【課題を解決するための手段】
【０００８】
その解決手段は、
軸線方向先端側で火花放電を行い、雄ねじの後端側に前記軸線に垂直な方向に突出する鍔部を備える主体金具を有してなるスパークプラグと、
前記鍔部の先端側に配置される環状平板のガスケットと、
感圧素子を備える環状の圧力センサと、
を備えて構成される燃焼圧検知機能付スパークプラグであって、
前記ガスケットのヤング率をＥ（ｋＮ／ｍｍ２）としたときに、
１００≦Ｅ≦１７０
を満足するようにすることである。
【０００９】
ガスケットを構成する材料のヤング率が１００ｋＮ／ｍｍ２以上であると、ガスケットは弾性変形しにくく機械的に剛である状態を維持することができる。一方、１００ｋＮ／ｍｍ２未満であると、スパークプラグを伝搬して伝わる燃焼圧力がガスケットに吸収されてしまうため、圧力センサへ燃焼圧力の変化をリニアに伝搬させることができなくなってしまう。したがってセンサ出力が小さく（損失が大きく）、Ｓ／Ｎ比（signal-noise ratio）が悪くなる。一方、ヤング率が１７０を超えるようなものは硬く、スパークプラグを締め付けたときに弾性変形し難く、気密が保てず燃焼ガスが漏洩してしまう。すると、燃焼圧力によってスパークプラグが軸線方向に変位したときに、主体金具の座面とガスケットとの間で微少な隙間が生じてしまい、その隙間から燃焼ガスが漏洩するため正常なセンサ出力が得られなくなってしまう。
【００１０】
一般的に材質のヤング率とばね定数は比例関係にある。ガスケットがスパークプラグの締め付けや燃焼圧力による力Ｆ（以後、軸力ともいう）によって弾性変形（変形量ｘ）を生じるとき、その関係式は、ばね定数ｋを有するばねを変形量ｘだけ変形させるのに要する力（数式１参照）と同様に考えることができる。ガスケットにかかる軸力が一定であれば、ばね定数ｋが大きいほど変形量ｘは小さくなる。変形量ｘが小さくなれば、ガスケットは燃焼圧力を圧力センサへ伝える際に変形してしまうことが少なくなり、Ｓ／Ｎ比が改善される。一方、ばね定数ｋが大きすぎると、変形量ｘ自体は小さくなるもののガスケットが燃焼室の気密を十分保つことができずに燃焼ガスの漏洩が生じてしまい、燃焼圧力が圧力センサに十分伝わらなくなってしまうのである。
【００１１】
（数１）
Ｆ＝ｋｘ
【００１２】
また、前記ガスケットの０．２％耐力が２５０Ｎ／ｍｍ２以下であるとよい。燃焼圧検知機能付スパークプラグにおけるガスケットの役割は圧力センサへ確実に燃焼圧力を伝達することに加え、ガスケット本来の機能である燃焼ガスの漏洩を抑制する効果（シール性）を備えていることが望まれる。この燃焼ガスの漏洩に関してはガスケットの数式２に示す真実接触面積が問われる。真実接触面積とはその面（スパークプラグの軸線方向を上下方向としたときのガスケットの上下面）に加わる圧力を０．２％耐力で除算した値で表される。この真実接触面積が大きければ、すなわち０．２％耐力が２５０Ｎ／ｍｍ２以下であると、燃焼ガスの漏洩量を低減する良好なシール性を得ることができる。一方、０．２％耐力が１０未満であると、柔らかくシール性は良好であるものの、出力が歪んでしまい、圧力センサとして十分な出力を得ることができない。また、０．２％耐力が２５０Ｎ／ｍｍ２を超えると、真実接触面積を大きくするためには面に加わる圧力、すなわちスパークプラグのエンジンへの締め付けトルクをスパークプラグごとに規定された値（たとえば主体金具の工具係合部の呼び径がＭ１４では２７．５Ｎ・ｍ、Ｍ１２では１７．５Ｎ・ｍ程度である）を超えて過大としなければならず、スパークプラグを破壊してしまうおそれが生じる。
【００１３】
（数２）
真実接触面積＝（面に加わる圧力／面の０．２％耐力）
【００１４】
また、前記ガスケットはさらに自身の表面粗さＲｙが３．２Ｓ以下であることが望ましい。前述の通りガスケットとしての役割のひとつには燃焼室から外部へ燃焼ガスが漏洩してしまうことを防ぐことがある。さらに上記のような圧力センサとともに用いられるガスケットとしては燃焼圧の変動による荷重の変化を圧力センサに精度よく伝達できることが必要である。かような役割を果たす際にガスケットの表面粗さが粗くては気密性が低下、すなわち燃焼室内の気圧が抜け、圧力センサへの荷重の変化がリニアに伝達されないためセンサ出力の精度が悪くなってしまう。そこで、本発明を構成するガスケットの表面粗さは３．２Ｓ以下となるようにするのである。
【００１５】
また、前記ガスケットは自身のビッカース硬度がＨｖ６０以上９０以下であることが望ましい。上記のガスケットが果たす効果を有効に得るためにはガスケットの表面はなめらかであること、すなわち表面粗さが低くなるものを用いることが望ましいといえる。このなめらかな表面を有するガスケットを実現する一助の構成がビッカース硬度をＨｖ６０以上９０以下とすることである。Ｈｖ９０を超えてしまうと、スパークプラグをエンジンに規定トルクにて取り付けたときにガスケットは自身に加わる荷重に対して十分に変形することができず、スパークプラグの鍔部やエンジンヘッドとの当接面での密着性低下による気密性の低下が生ずるおそれがある。一方、Ｈｖ６０の場合、センサ出力として利用できるものの僅かではあるが出力値の低下が確認されている。そのためＨｖ６０未満となるとセンサの検出精度に問題が生じるおそれもあり好ましいものではない。なお、Ｈｖ７０の場合はＨｖ６０の場合に生じた低下が確認できなかったため、より望ましくはＨｖ７０以上９０以下とするとよい。
【００１６】
ところで、従来技術としての銅基合金、たとえば黄銅からなるガスケットであると耐クリープ特性に乏しく、エンジンの駆動・休止に伴う加熱・冷却によりクリープ変形が生じてしまい、スパークプラグをエンジンへ固定する軸力が低下することとなり、使用中にエンジン自身の振動によってねじ緩みが生じてしまう。また、たとえばリン青銅からなるガスケットであると、上記の黄銅よりも初期の耐クリープ特性は勝るものの、繰り返し長時間使用されることによって黄銅同等にまで応力緩和率が低下してしまい、やはりねじ緩みの発生のおそれがある。
【００１７】
そこで、前記ガスケットは０．８０〜１．２０質量％のＮｉ、０．５０〜１．１０質量％のＳｎ、０．０３〜０．０７質量％のＰ、９７．６３〜９８．６７質量％のＣｕとしてなる銅基合金からなるものとした。銅基合金であって、Ｎｉの含有量を０．８０〜１．２０質量％とすることによって優れた耐クリープ特性を有することができる。これはＣｕの組織中にＮｉ成分が微細な析出物として存在して耐クリープ特性が上昇するものと推測できる。０．８０質量％未満であると、応力緩和特性が小さく、クリープ変形を生じやすくなってしまい、他方１．２０質量％を超えてしまうと析出物が大きくなり、Ｎｉの性能が色濃く出てしまい、応力緩和特性を高めることができず、優れた耐クリープ特性を得ることができない。また、Ｓｎを０．５〜１．１０質量％、Ｐを０．０３〜０．０７質量％として含有させることで、合金としての堅さを向上させるとともに良好な延性を得ることができる。したがって出力を向上させ、シール性を向上させられるガスケットを得ることができる。
【発明を実施するための最良の形態】
【００１８】
以下、本発明の実施にかかる燃焼圧検知機能付スパークプラグについて図面を参照して説明する。
【００１９】
図１は燃焼圧検知機能付スパークプラグを内燃機関に取り付けた状態における半断面図を示している。このスパークプラグ１００は、その全体図を図１に示すように、絶縁碍子１０と、絶縁碍子１０の長手方向略中央部から先端側に向かって絶縁碍子１０の周囲に設けられ当該絶縁碍子１０を保持する主体金具２０と、絶縁碍子１０の内部に保持された中心電極３０と、主体金具２０に接合された接地電極４０と、絶縁碍子１０の後端側に設けられた端子金具５０と、ガスケット６０と、圧力センサ７０とから構成されている。
【００２０】
まず、絶縁碍子１０について説明する。絶縁碍子１０は、長手方向である軸線Ｏ方向に沿って自身の内部に軸孔１１を有しており、周知のようにアルミナ等を焼成して略筒状に形成されている。軸線Ｏ方向略中央部には径方向外向きに突出したダイヤ部１２が形成され、ダイヤ部１２の後端側には後端側胴部１３が形成されている。一方、ダイヤ部１２の先端側には後端側胴部１３より径小の先端側胴部１４、さらに径小で先端へ向かって縮径するテーパ形状に脚長部１５が段部１６を経て形成されている。後端側胴部１３の後端部（図１における上部）には、端子金具５０と主体金具２０との沿面距離を稼ぐためのコルゲーション１７が形成されている。
【００２１】
絶縁碍子１０の軸孔１１には、先端側胴部１４の先端部に段部１７を形成し、中心電極３０と係合する面を有する。中心電極３０はこの段部１７に係合するように自身の後端部を径方向に突出させており、ニッケル系合金（たとえばインコネル６００等：商標）を棒状に加工してなる。その内部には熱引きを改善するために銅系の合金３１が内挿されている。先端部には耐消耗性を向上させるための耐消耗性向上部材３２（白金やイリジウム等の貴金属およびそれらの合金もしくはタングステン合金等の卑金属）が接合されている。一方後端側はガラスシール５や抵抗体６を介して電気的に端子金具５０に接続されている。この端子金具５０には図示外の高圧ケーブルがプラグキャップを介して接続され、高電圧が印加されるようになっている。
【００２２】
中心電極３０と火花放電間隙Ｇを形成する接地電極４０は中心電極３０同様にニッケル系合金等が用いられる。自身の長手方向の断面は略矩形を有しており、先端部４１には耐消耗性向上部材４２を設けてもよい。一方、自身の後端側は後端面４３を主体金具２０の先端面２１に、たとえば抵抗溶接によって接合されている。
【００２３】
主体金具２０は略円筒形状の鉄系材料からなり、絶縁碍子１０の外周にて絶縁碍子１０を自身の内周側に保持する。具体的には、主体金具２０の内周面には段部２２が形成されており、この段部２２に絶縁碍子１０の段部１６が当接される。この段部２２と段部１６との間には金属製板パッキン７を介在させてもよい。段部２２の後端側には絶縁碍子１０の先端側胴部１４の外径と略同一径の内孔が続く。更に後端側では、内孔はダイヤ部１２を収容するために拡径している。このダイヤ部１２が収容された部位の外周面にはスパークプラグ１００を取り付けるために断面が六角形等の多角形状の工具係合部２３が形成される。工具係合部２３の後端側では主体金具２０の一部が径方向内側へ折り曲げ（加締め）られた加締め蓋２４が形成され、絶縁碍子１０は主体金具２０に一体に固定される。なお、この加締め蓋２４を加締める際にはタルク（滑石）８や環状のパッキン９、９を内装し、燃焼室からの燃焼ガスの漏洩を防ぎ、気密性を高めることもできる。工具係合部２３の先端側には径方向外向きに全周に突出した鍔部２５が形成され、その先端面は座面２６として内燃機関ＩＣに取り付けたときに内燃機関ＩＣの外表面に向き合う面を形成している。内燃機関ＩＣに取り付けられる際には、ガスケット６０および圧力センサ７０を雄ねじ２８に挿通させ、工具係合部２３によって回胴され、雄ねじ２８が内燃機関のプラグホールに設けられた雌ねじへ締め付けられることによってスパークプラグ１００が装着される。
【００２４】
この取り付けの際に使用されるガスケット６０は次のように作製される。
Ｎｉを１．００質量％、Ｓｎを０．９０質量％、Ｐを０．０５質量％、不可避成分を含み残部をＣｕとしてなる銅基合金を厚さが１．５ｍｍとなるように板形状に加工する。次いでガスケット外形形状となるように打ち抜き加工を行う。その後、５００℃まで１．５時間を要して緩やかに加熱し、５００℃の状態を１時間保持する。そして室温まで炉冷することによってガスケットは完成する（焼鈍工程）。なお、ガスケットの形状を整えるための研磨・研削加工等を適宜行ってもよい。
【００２５】
圧力センサ７０は概略以下の構成を備える。ケース部材７１は、環状の圧電素子７２を自身の内部に収容可能な環状底部を形成するステンレス製（たとえばＳＵＳ３０４）の部材である。圧電素子７２の一端面側（図２において上面側）には燃焼圧の信号を取り出すための電極板７３と、該電極板７３とケース部材７１との短絡を防止するためのアルミナ等からなる絶縁板７４が配置され、この絶縁板７４がケース部材７１の内面に当接する。他方、他端面側（図２において下面側）にはステンレス製の環状台座７５が配置され、環状台座７５とケース部材７１は当接し、圧電素子７２はケース部材７１に挟まれる構成となる。なお、ケース部材７１の内周面には電極板７３との接触および短絡を防止するためにゴム製の絶縁チューブ７６が被覆されている。
【００２６】
この圧力センサ７０はケース部材７１の外方から軸方向に予荷重が与えられた状態で取り付けられ、この予荷重が変化することによって圧電素子７２の表面（上面と下面）に電荷を生じ、電極板７３およびこの電極板７３に接続された出力リード線７６によってセンサ出力が取り出される。なお、環状台座７５、ケース部材７１が導電性の材質を使用しているのでエンジンヘッドと共通電位とすることができる。したがって圧電素子７２の下面側には特に出力リード線を必要とはしないが、別途出力リード線によって出力を取り出してもよいことは言うまでもない。
【００２７】
前述の通りに構成されたガスケットはヤング率１３０ｋＮ／ｍｍ２を有する。そのため、ガスケットのばね定数が大きく、燃焼圧力によって変動するスパークプラグのリフト量（変位量）を感度良く圧力センサに伝えることが可能となり、優れたセンサ出力特性を有することができる。
【００２８】
また、上記ガスケットは０．２％耐力が１７２Ｎ／ｍｍ２を有する。つまり、２５０Ｎ／ｍｍ２以下の０．２％耐力を有しているため、真実接触面積は相対的に大きくなり、ガスケットとしての良好に、長期に亘って性能を維持することができる。
【００２９】
以下、本発明のガスケットの効果を確認するための試験を行った。本発明のガスケットを実施例として、比較に使用したガスケットを比較例として表１に示す。なお、表１に示す実施例および比較例１、２は上記本発明と同様に、材料合金を板状に圧延し、打ち抜き加工および焼鈍を行っている。また、さらなる比較のため、比較例３、４については通常のスパークプラグに用いられる断面Ｓ字形状のガスケットについても以下の試験を行い、また比較例３については燃焼圧検知機能である圧力センサを備えないスパークプラグ（Ｍ１４）についても同試験を行っている。以下の評価試験に際して使用したスパークプラグの雄ねじの呼び径はＭ１２のものを使用した。なお、完成したガスケットの寸法は厚さ１．５ｍｍ、内径φ１２ｍｍ、外形φ１６．７ｍｍである。
【００３０】
【表１】
2006307835.tif 000003
【００３１】
（センサ出力評価試験）
センサ出力の評価試験に関して図３に示す測定系３００にて試験を行った。エアチャンバ３１０は図示外の高気圧空気発生装置を接続する電磁弁ＡＩＮと、エアチャンバ３１０と大気とを接続する電磁弁ＡＯＵＴと、試験測定口３１１と、基準測定口３１２を備えている。電磁弁ＡＩＮおよび電磁弁ＡＯＵＴは、公知の電磁ソレノイドで開閉する空気弁である。電磁弁ＡＩＮおよび電磁弁ＡＯＵＴは、電圧を加えない状態では弁が閉じて空気を遮断し、電圧を加えると弁が開いて通気するように構成されている。
【００３２】
このエアチャンバの３１０の試験測定口３１１には呼び径がＭ１２の雌ねじが挿通形成されたアルミブッシュ３１３が取り付けられる。エアチャンバ３１０とアルミブッシュ３１３との接続は両者の当接部位において気密な状態にて接続されており、挿通形成されたねじ孔のみがエアチャンバ３１０の内外を連通している。このアルミブッシュ３１３にはスパークプラグ１００が取り付けられる。この取り付けに際し、スパークプラグ１００の雄ねじ２８の後端側にて鍔部２５の座面２６にガスケット６０を当接させて配置し、圧力センサ７０はアルミブッシュ３１３の後端面と鍔部２５の座面２６との間でガスケット６０を介して挟まれる形で予荷重が掛けられる。このスパークプラグ１００の取り付けに関し、その締め付けトルクは１７．５Ｎ・ｍとしている。
【００３３】
圧力センサ７０の出力リード線７６はチャージアンプ３３０（KISTLER社製5011）に入力され、その出力がオシロスコープ３５０に入力される。また、エアチャンバ３１０の基準測定口３１２には基準圧力センサ３２０（KISTLER社製6052A）が取り付けられており、その出力はチャージアンプ３４０（KISTLER社製5011）に入力され、その出力がオシロスコープ３５０に入力に接続される。
【００３４】
測定を行う際には電磁弁ＡＯＵＴを閉めた状態で電磁弁ＡＩＮを開口し、２ＭＰａでエアを０．３秒間印加する。エアを印加した後、電磁弁ＡＩＮを閉じるとともに電磁弁ＡＯＵＴを開口してエアチャンバ３１０内の圧力を大気圧まで戻す。この一連の動作は１秒以内に行われ、数秒間連続してチャージアンプ３３０、３４０からの出力をオシロスコープ３５０にて測定する。この測定による出力が安定した時の値を測定値とする。
【００３５】
上記測定値から基準圧力センサ３２０の出力に対する圧力センサ７０の出力の相関を求め、基準圧力センサ３２０の出力が１００％のときの圧力センサ７０の出力の低下分を出力ひずみ率として算出したものを図４に示す。
【００３６】
（シール性評価試験）
一方、ガスケット本来の性能であるシール性を確認するために図５に示す測定系４００にて評価試験を行った。なお、測定系４００はセンサ出力特性評価試験の測定系３００と大半の構成を同じとするため、同一の部分については同一の符号を付し、説明を省略する。
【００３７】
エアチャンバ３１０には電磁弁ＡＩＮと、試験測定口３１１とを備える。この試験測定口３１１へセンサ出力試験と同様にアルミブッシュ３１３を固定し、このアルミブッシュ３１３へガスケット６０、圧力センサ７０を介してスパークプラグ１００が取り付けられる。漏洩エア測定ケース４１０はスパークプラグ１００とアルミブッシュ３１３とを取り囲んで固定されている。この測定ケース４１０は内部が液体（たとえばエタノール）で満たされ、漏洩したエアによってそのレベル（水位）が変動し、漏洩エア量を測定することができる。このため、漏洩エア測定ケース４１０にはメスシリンダーのように自身の側面に目盛りが表示されている。また、この漏洩エア測定ケース４１０には内部に充填する液体やエアを任意に出し入れ可能なよう電磁弁ＥＩＯを設けてもよい。
【００３８】
前述の通りシール性は数式２に示したとおりガスケットの真実接触面積に依存するため、真実接触面積をガスケットに加わる荷重から算出する。このガスケットに加わる荷重は測定系４００とは別に、ロードワッシャ（KISTLER社製9135AA、図示外）を使用して測定が可能である。この測定した荷重と表１に示すガスケットに固有の０．２％耐力から真実接触面積を算出し、これを横軸とし、エアの漏洩量を縦軸としたグラフが図６である。
【００３９】
なお、このシール性評価試験結果を示す図６には、実車走行の前と後とを想定し、加熱振動試験の前と後とで測定を行っている。加熱振動試験は、アルミブッシュに取り付けたスパークプラグを恒温槽内へ設置し、５０℃から２００℃まで１．５時間かけて昇温し、２００℃を１時間保持、その後１。５時間かけて５０℃まで戻す。この温度サイクルを１サイクルとし、８サイクルを行う。前半４サイクルは恒温槽内でスパークプラグの軸線方向に加速度２９４ｍ／ｓ（３０Ｇ）、５０〜５００Ｈｚにて振動させ、後半４サイクルは同条件にて振動方向を軸線に垂直の方向としている。また、初期軸力とはスパークプラグを規定トルクにて取り付けたときにガスケットにかかる軸力を示したものである。
【００４０】
以上の試験結果によれば、ばね定数が小さいと出力ひずみが生じ、圧力センサ７０の出力の損失が大きくなることが確認できる。この評価試験によれば本発明である実施例のものはばね定数が大きく、すなわちヤング率が大きいことからスパークプラグのリフト量が微少であっても、ガスケットに応力が吸収されることなく圧力センサへ応力を伝達することが可能であることがわかる。また、ヤング率が大きすぎることもなく、０．２％耐力が２５０Ｎ／ｍｍ２以下であるので、シール性評価試験の実施例のものはエアの漏洩量も少なく、ガスケットとしての気密性についても優れたものであることが確認できる。
【００４１】
さらにガスケットの表面粗さおよびビッカース硬度がもたらす燃焼圧検知機能付スパークプラグとしての性能検証を行った。
【００４２】
（表面粗さＲｙ）
上記実施例に用いた材料構成（Ｃｕ−１Ｎｉ−０．９Ｓｎ−０．０５Ｐ）のガスケットを複数用意し、研磨・研削加工を、それぞれ時間を違えて行い、その表面粗さＲｙを測定する。その結果、表２に示す表面粗さＲｙがそれぞれ０．５Ｓ，１．６Ｓ，３．０Ｓ，３，２Ｓ，１０Ｓであるガスケットを得た。それぞれ表面粗さＲｙの異なるガスケットを用いて燃焼圧検知機能付スパークプラグを構成し、上記シール性評価試験の測定系を使用し、加熱振動試験を行わないエンジンへの装着初期の状況を想定して表面粗さＲｙが与える気密性への影響を確認した。なお、表面粗さＲｙは図７に矢印ｄ１，ｄ２，ｄ３と示す部分に対し、その矢印方向へ表面粗さ計のスライタスを用いて測定し、その平均から表面粗さＲｙを得ている。また、前述のセンサ出力評価試験やシール性評価試験において実施例に用いたガスケットは表面粗さＲｙが３．０Ｓのものである。
【００４３】
【表２】
2006307835.tif 000004
【００４４】
この結果、表面粗さＲｙが０．５Ｓ，１．６Ｓ，３．０Ｓ，３，２Ｓのものについてはいずれもエアの漏洩量が０ないし０．１ｍｌ／ｍｉｎ．のオーダーであり良好なものであった（「ＯＫ」と表記）。一方、表面粗さＲｙが１０Ｓのものは５０〜１００ｍｌ／ｍｉｎ．のエアの漏洩量であったため、この比較において相対的に劣り「ＮＧ」と判定している。この試験および結果から、表面粗さＲｙは小さいほど気密性がよい傾向が確認されたが、過度に表面をなめらかにすることはその分だけ工数、コストの増大に結びつくため、この観点からは下限値として３．２Ｓ程度あればガスケットとして十分にその性能を発揮するものと判断している。
【００４５】
次いでガスケットのビッカース硬度について出力及び気密性に与える影響を確認した。試験品は上記に同じくＣｕ−１Ｎｉ−０．９Ｓｎ−０．０５Ｐ製のガスケットを形成した。なお、形成する際に焼鈍条件を種々変化させ、ビッカース硬度が各種異なるように複数のガスケットを作成している。その結果、表３に示すビッカース硬度Ｈｖがそれぞれ６０，７０，８５，９０，１１０であるガスケットを得た。それぞれビッカース硬度が異なるガスケットを用いて燃焼圧検知機能付スパークプラグを構成し、上記センサ出力試験と同様の測定系を使用してセンサ出力を、また、上記シール性評価試験の測定系を使用し、前記同様に装着初期の状況を想定した気密性への影響を確認した。なお、作成したガスケットの硬度は、図８（ａ）に示すようにガスケットの中心点を通るＡ−Ａ断面を研磨によって露出させ、露出した２つの断面（図８（ｂ）参照）についてそれぞれ３点（Ｐ）ずつビッカース硬度試験器にて測定し、その平均から硬度を得ている。また、上記センサ出力試験、シール性評価試験、表面粗さＲｙの気密性に与える影響を検証する試験はいずれもビッカース硬度Ｈｖ８５のものを使用している。
【００４６】
【表３】
2006307835.tif 000005
【００４７】
この結果、上記のセンサ出力試験における出力値、すなわちビッカース硬度Ｈｖが８５のものを１００％としたときに、ビッカース硬度Ｈｖが７０，９０，１１０のものはいずれも同程度の出力（１００％）が得られたのに対し、ビッカース硬度Ｈｖが６０のものは僅かに低下した出力（９１％）であったことが確認できた。また、エアの漏洩量については、ビッカース硬度Ｈｖが６０，７０，８５，９０のものはいずれも０ないし０．１ｍｌ／ｍｉｎ．のオーダーで良好であり「ＯＫ」と判定した。これに対し、ビッカース硬度Ｈｖが１１０のものは３０ｍｌ／ｍｉｎ．であったため、この比較において相対的に劣り「ＮＧ」と判定した。この結果から、ビッカース硬度Ｈｖは６０以上であればいずれもセンサ出力としては問題が無いことが確認できた。しかし、ビッカース硬度Ｈｖが６０のものは僅かに出力の低下が認められたため、より望ましくはビッカース硬度Ｈｖは７０以上がよいと言える。一方、気密性に関してはビッカース硬度Ｈｖが１１０のものではエアの漏洩量が他に対して多かったため、ビッカース硬度Ｈｖは９０以下であることが望ましいと言える。
【００４８】
以上の如く、本発明を実施例として各種評価を行った。この際、ガスケットは主体金具２０の鍔部２５の座面２６に当接させて取り付けているが、この形態に限定されることなく、ガスケットと圧力センサ７０とを入れ替えて装着しても良い。すなわち、圧力センサ７０がガスケットと上記座面とに挟まれる形態であっても何ら問題はない。
【図面の簡単な説明】
【００４９】
【図１】本発明のガスケットを備えた燃焼圧力検知機能付スパークプラグの全体およびその内燃機関への取り付けの様子を示す半断面図である。
【図２】圧力センサおよびガスケット周囲の拡大図である。
【図３】センサ出力評価試験の測定系を示す図である。
【図４】図３の測定系を使用して得られた、ばね定数と圧力センサの出力ひずみ率との関係を示すグラフである。
【図５】シール性評価試験の測定系を示す図である。
【図６】図５の測定系を使用して得られた、真実接触面積とエアの漏洩量との関係を示す図である。
【図７】ガスケットの表面粗さＲｙの測定箇所を説明するための上面図である。
【図８】ガスケットのビッカース硬度の測定箇所を説明するための（ａ）上面図、（ｂ）Ａ−Ａ断面図である。
【符号の説明】
【００５０】
６０  ガスケット
７０  圧力センサ
１００  スパークプラグ
【図１】
2006307835.tif 000006
【図２】
2006307835.tif 000007
【図３】
2006307835.tif 000008
【図４】
2006307835.tif 000009
【図５】
2006307835.tif 000010
【図６】
2006307835.tif 000011
【図７】
2006307835.tif 000012
【図８】
2006307835.tif 000013